(57)【要約】      （修正有）【課題】人間の眼疲労を低減し視覚作業に優れた発光スペクトルを有し、発光効率が高い発光装置を提供する。【解決手段】４４０ｎｍ以上４７０ｎｍ以下の発光ピーク波長を有する発光素子と、４８０ｎｍ以上５１８ｎｍ以下の発光ピーク波長を有する第一蛍光体、５１０ｎｍ以上５９０ｎｍ未満の発光ピーク波長を有し、色度座標のｘ値が０．２７以上０．４０以下である第二蛍光体、及び５９０ｎｍ以上６７０ｎｍ以下の発光ピーク波長を有する第三蛍光体を含む蛍光部材と、を備えた発光装置。発光装置の相関色温度が特定の範囲の場合に、全蛍光体の合計量に対する第一および第二蛍光体の含有量、発光装置の発光スペクトルにおいて発光強度の最大値を１としたとき４８０ｎｍ以上６８０ｎｍ以下において発光強度が０．３以上となる最大の波長幅、４８０ｎｍ以上５８０ｎｍ以下において発光強度が０．３以上となる最大の波長幅、がそれぞれ特定の条件を満たす。【選択図】図３
2020057777.tif 000002
【特許請求の範囲】
【請求項１】
４４０ｎｍ以上４７０ｎｍ以下の範囲に発光ピーク波長を有する発光素子と、
４８０ｎｍ以上５１８ｎｍ以下の範囲に発光ピーク波長を有する第一蛍光体、
５１０ｎｍ以上５９０ｎｍ未満の範囲に発光ピーク波長を有し、ＣＩＥ１９３１における色度座標のｘ値が０．２７以上０．４０以下である第二蛍光体、及び
５９０ｎｍ以上６７０ｎｍ以下の範囲に発光ピーク波長を有する第三蛍光体を含む蛍光部材と、を備えた発光装置であって、
全蛍光体の合計量に対する前記第一蛍光体の含有量（質量％）をＭＰ１、全蛍光体の合計量に対する前記第二蛍光体の含有量（質量％）をＭＰ２、発光装置の発光スペクトルにおいて発光強度の最大値を１としたときに４８０ｎｍ以上６８０ｎｍ以下の範囲内において発光強度が０．３以上となる最大の波長幅（ｎｍ）をＩ１０．３、発光装置の発光スペクトルにおいて発光強度の最大値を１としたときに４８０ｎｍ以上５８０ｎｍ以下の範囲内において発光強度が０．３以上となる最大の波長幅（ｎｍ）をＩ２０．３としたとき、発光装置の相関色温度が以下の範囲である場合に、前記ＭＰ１、ＭＰ２、Ｉ１０．３及びＩ２０．３が、それぞれ以下の条件を満たすことを特徴とする発光装置。
相関色温度が２０００Ｋ以上２８００Ｋ未満の場合に、前記ＭＰ１が５質量％以上５０質量％以下、前記ＭＰ２が４０質量％以上９０質量％以下、前記Ｉ１０．３が１７７ｎｍ以上２００ｎｍ以下、前記Ｉ２０．３が８０ｎｍ以上１００ｎｍ以下、
相関色温度が２８００Ｋ以上３５００Ｋ未満の場合に、前記ＭＰ１が５質量％以上５０質量％以下、前記ＭＰ２が４０質量％以上９０質量％以下、前記Ｉ１０．３が１８３ｎｍ以上２００ｎｍ以下、前記Ｉ２０．３が８６ｎｍ以上１００ｎｍ以下、
相関色温度が３５００Ｋ以上４５００Ｋ未満の場合に、前記ＭＰ１が５質量％以上６５質量％以下、前記ＭＰ２が３０質量％以上８５質量％以下、前記Ｉ１０．３が１７３ｎｍ以上２００ｎｍ以下、前記Ｉ２０．３が９０ｎｍ以上１００ｎｍ以下、
相関色温度が４５００Ｋ以上５７００Ｋ未満の場合に、前記ＭＰ１が５質量％以上５０質量％以下、前記ＭＰ２が４０質量％以上８０質量％以下、前記Ｉ１０．３が１４０ｎｍ以上１８０ｎｍ以下、前記Ｉ２０．３が８５ｎｍ以上１００ｎｍ以下、
相関色温度が５７００Ｋ以上７２００Ｋ以下の場合に、前記ＭＰ１が５質量％以上５０質量％以下、前記ＭＰ２が４０質量％以上８０質量％以下、前記Ｉ１０．３が１１０ｎｍ以上１６０ｎｍ以下、前記Ｉ２０．３が８１ｎｍ以上１００ｎｍ以下である。
【請求項２】
発光装置の発光スペクトルにおいて前記発光素子の発光強度を１として発光スペクトルの４８０ｎｍにおける発光強度をＩ４８０としたときに、発光装置の相関色温度が以下の範囲である場合に、前記Ｉ４８０が、それぞれ以下の条件を満たすことを特徴とする、請求項１に記載の発光装置。
相関色温度が２０００Ｋ以上２８００Ｋ未満の場合に、前記発光スペクトルの４８０ｎｍにおける発光強度Ｉ４８０が０．３０以上０．８０以下、
相関色温度が２８００Ｋ以上３５００Ｋ未満の場合に、前記Ｉ４８０が０．２５以上０．７０以下、
相関色温度が３５００Ｋ以上４５００Ｋ未満の場合に、前記Ｉ４８０が０．２０以上０．６０以下、
相関色温度が４５００Ｋ以上５７００Ｋ未満の場合に、前記Ｉ４８０が０．１７以上０．６０以下、
相関色温度が５７００Ｋ以上７２００Ｋ以下の場合に、前記Ｉ４８０が０．１６以上０．５０以下である、請求項１又は２に記載の発光装置。
【請求項３】
発光装置の発光スペクトルにおいて、５３５ｎｍにおける発光強度をＩＡとし、５１０ｎｍにおける発光強度と５６０ｎｍにおける発光強度の平均をＩＢとしたときに、ＩＢに対するＩＡの比（ＩＡ／ＩＢ）が０．８０以上０．９６以下である、請求項１又は２に記載の発光装置。
【請求項４】
前記第一蛍光体の発光ピーク波長が４８５ｎｍ以上５１８ｎｍ以下の範囲にあり、前記第一蛍光体の発光スペクトルにおける発光ピークの半値幅が３０ｎｍ以上８０ｎｍ以下である、請求項１から３のいずれか１項に記載の発光装置。
【請求項５】
前記第二蛍光体の発光ピーク波長が５１０ｎｍ以上５５０ｎｍ以下の範囲にあり、前記第二蛍光体の発光スペクトルにおける発光ピークの半値幅が２０ｎｍ以上１２０ｎｍ以下である、請求項１から４のいずれか１項に記載の発光装置。
【請求項６】
前記第三蛍光体の発光ピーク波長が５９０ｎｍ以上６３０ｎｍ以下の範囲にあり、前記第三蛍光体の発光スペクトルにおける発光ピークの半値幅が５ｎｍ以上１００ｎｍ以下である、請求項１から５のいずれか１項に記載の発光装置。
【請求項７】
前記発光素子の４４０ｎｍ以上４７０ｎｍ以下の範囲の発光スペクトルにおける発光ピークの半値幅が３０ｎｍ以下である、請求項１から６のいずれか１項に記載の発光装置。
【請求項８】
平均演色評価数Ｒａが８０以上である、請求項１から７のいずれか１項に記載の発光装置。
【請求項９】
前記第一蛍光体が、下記式（１Ａ）及び下記式（１Ｂ）で表される組成を有する蛍光体から選ばれる少なくとも１種の蛍光体である、請求項１から８のいずれか１項に記載の発光装置。
（Ｓｒ１−ｖＭ１ｖ）４Ａｌ１４Ｏ２５：Ｅｕ      （１Ａ）
（式（１Ａ）中、Ｍ１は、Ｍｇ、Ｃａ、Ｂａ及びＺｎからなる群から選ばれる少なくとも１種の元素であり、ｖは、０≦ｖ≦０．５を満たす数である。）
Ｍ２８ＭｇＳｉ４Ｏ１６Ｘ１２：Ｅｕ      （１Ｂ）
（式（１Ｂ）中、Ｍ２はＣａ、Ｓｒ、Ｂａ及びＺｎからなる群から選択される少なくとも１種であり、Ｘ１はＦ、Ｃｌ、Ｂｒ及びＩからなる群から選択される少なくとも１種の元素である。）
【請求項１０】
前記第二蛍光体が、下記式（２Ａ）で表される組成を有する蛍光体である、請求項１から９のいずれか１項に記載の発光装置。
（Ｌｎ１−ａＣｅａ）３（Ａｌ１−ｂＧａｂ）５Ｏ１２      （２Ａ）
（式（２Ａ）中、Ｌｎは、Ｙ、Ｇｄ、Ｌｕ及びＴｂからなる群から選ばれる少なくとも１種の元素であり、ａ、ｂは、それぞれ、０．００１≦ａ≦０．２０、０≦ｂ≦１．０を満たす数である。）
【請求項１１】
前記第三蛍光体が、下記式（３Ａ）、（３Ｂ）及び（３Ｃ）で表される組成を有する蛍光体から選ばれる少なくとも１種の蛍光体である、請求項１から１０のいずれか１項に記載の発光装置。
（Ｃａ１−ｐＳｒｐ）ＡｌＳｉＮ３：Ｅｕ      （３Ａ）
（式（３Ａ）中、ｐは、０≦ｐ≦１．０を満たす数である。）
（Ｃａ１−ｑ−ｒＳｒｑＢａｒ）２Ｓｉ５Ｎ８：Ｅｕ      （３Ｂ）
(式（３Ｂ）中、ｑ及びｒは、それぞれ、０≦ｑ≦１．０、０≦ｒ≦１．０、ｑ＋ｒ≦１．０を満たす数である。)
Ｍ４ｋＳｉ１２−（ｍ＋ｎ）Ａｌｍ＋ｎＯｎＮ１６−ｎ：Ｅｕ      （３Ｃ）
(式（３Ｃ）中、Ｍ４は、Ｌｉ、Ｍｇ、Ｃａ、Ｓｒ、Ｙ及びランタニド元素（ＬａとＣｅを除く。）からなる群から選ばれる少なくとも１種の元素であり、ｋ、ｍ及びｎは、それぞれ、０＜ｋ≦２．０、２．０≦ｍ≦６．０、０≦ｎ≦１．０、を満たす数である。)
【請求項１２】
請求項１から１１のいずれか１項に記載の発光装置を備えた灯具。
【発明の詳細な説明】
【技術分野】
【０００１】
本発明は、発光装置及びそれを備えた灯具に関する。
【背景技術】
【０００２】
発光ダイオード（Light  emitting  diode、以下、「ＬＥＤ」と呼ぶ。）のような発光素子を用いる発光装置として、青色発光の発光素子と黄色発光等の蛍光体とを用いる白色系の発光装置がよく知られている。このような発光装置は、一般照明、車載照明、ディスプレイ、液晶用バックライト等の幅広い分野で使用されている。ＬＥＤ照明の普及とともにＬＥＤ照明に含まれるブルーライト（青色光）が人体に与える影響や人間のサーカディアンリズム（概日リズム；生体リズム）に着目した照明が注目されており、人の健康や心身反応への影響の観点からの製品開発が望まれている。特に照明環境下での視覚作業において疲労しにくく作業効率を改善することは、人の健康や仕事効率を向上する面で重要である。
【０００３】
非特許文献１、２には、相対分光分布に標準比視感度Ｖ(λ)を乗じた分布を実効スペクトルとしてそのバンド幅（スペクトルの波長幅）が広い光の方が、ヒトの眼筋による焦点調節能力が高いことが報告されている。
【０００４】
非特許文献３には、ヒトの眼が焦点を合わせやすい波長は通常は視感度のピークである５５５ｎｍ付近であることが報告されている。発光スペクトルにおける５５５ｎｍを中心としたバンド幅（波長幅）が狭いと眼の調節力を低下させ、眼疲労につながる。つまり、５５５ｎｍを中心とした発光スペクトルの４８０ｎｍから６８０ｎｍにおけるバンド幅（波長幅）が広い分光分布をもつ照明ほど人間の眼疲労は低減される。
【０００５】
また、人間の眼疲労については、明所視だけでなく薄明視におけるグレアも懸念されている。グレアや眩しさについては、ヒトの網膜の光受容細胞として知られている錐体細胞のうち、Ｓ錐体への過度な刺激が原因になっていることに加え、Ｍ錐体の刺激も原因になり得る。非特許文献４には、ヒトの網膜の錐体細胞であるＳ錐体、Ｍ錐体、Ｌ錐体、内因性光感受性網膜神経節細胞であるｉｐＲＧＣ（intrisically  photosensitive  retinal  ganglion  cell）（ｍＲＧＣ：melanopsin  containing  retinal  ganglion  cellとも呼ばれる）、及び杆体細胞の分光感度分布が報告されている。
【先行技術文献】
【特許文献】
【０００６】
【非特許文献１】Karan  R.  Aggarwala,「Accommodation  to  Monochromatic  and  White-Light  Targets」Investigative  Ophthalmology  &  Visual  Science,  vol.36,  No.13,  pp.2695-2705(1995)
【非特許文献２】Karan  R.  Aggarwala,「Spectral  bandwidth  and  ocular  accommodation」L.  Opt.  Soc.  Am.  A.,  vol.12  No.3,  pp450-455(1995)
【非特許文献３】LN  THIBOS,「Effect  of    ocular  chromatic  aberration  on  monocular  visual  performance」Optometry  &  Vision  Science,  vol.68,  No.8,  pp.599-607(1991)
【非特許文献４】Lucas,R.J,「Measuring  and  using  light  in  the  melanopsin  age」TrendsNeurosci.,vol.37,  No.1,pp.1-9(2014)
【発明の概要】
【発明が解決しようとする課題】
【０００７】
上記報告から５５５ｎｍを中心とした発光スペクトルの４８０ｎｍから６８０ｎｍにおけるバンド幅が広い分光分布をもつ照明ほど人間の眼疲労は低減されると考えられる。また、人間の眼疲労を低減させ、視作業の安全性の面からも、明所視だけでなく薄明視におけるグレアや眩しさへの対策として、ヒトの光受容細胞の１つであるＭ錐体への過度な刺激の少ない照明も望まれている。しかしながら、５５５ｎｍを中心とするバンド幅（波長幅）を広くすると光束が低下する。そのため、ヒトの眼疲労の低減のためのバンド幅（波長幅）を広くすることと、発光効率を高くすることを両立した発光装置を提供することは難しい。
そこで、本発明の一態様は、人間の眼疲労を低減し視覚作業に優れた発光スペクトルを有する発光装置及びそれを備えた灯具を提供することを目的とする。
【課題を解決するための手段】
【０００８】
本発明は、以下の態様を包含する。
４４０ｎｍ以上４７０ｎｍ以下の範囲に発光ピーク波長を有する発光素子と、
４８０ｎｍ以上５１８ｎｍ以下の範囲に発光ピーク波長を有する第一蛍光体、
５１０ｎｍ以上５９０ｎｍ未満の範囲に発光ピーク波長を有し、ＣＩＥ１９３１における色度座標のｘ値が０．２７以上０．４０以下である第二蛍光体、及び
５９０ｎｍ以上６７０ｎｍ以下の範囲に発光ピーク波長を有する第三蛍光体を含む蛍光部材と、を備えた発光装置であって、
全蛍光体の合計量に対する前記第一蛍光体の含有量（質量％）をＭＰ１、全蛍光体の合計量に対する前記第二蛍光体の含有量（質量％）をＭＰ２、発光装置の発光スペクトルにおいて発光強度の最大値を１としたとき４８０ｎｍ以上６８０ｎｍ以下の範囲内において発光強度が０．３以上となる最大の波長幅（ｎｍ）をＩ１０．３、発光装置の発光スペクトルにおいて発光強度の最大値を１としたときに４８０ｎｍ以上５８０ｎｍ以下の範囲内において発光強度が０．３以上となる最大の波長幅（ｎｍ）をＩ２０．３としたとき、発光装置の相関色温度が以下の範囲である場合に、前記ＭＰ１、ＭＰ２、Ｉ１０．３及びＩ２０．３、それぞれ以下の条件を満たすことを特徴とする発光装置。
相関色温度が２０００Ｋ以上２８００Ｋ未満の場合に、前記ＭＰ１が５質量％以上５０質量％以下、前記ＭＰ２が４０質量％以上９０質量％以下、前記Ｉ１０．３が１７７ｎｍ以上２００ｎｍ以下、前記Ｉ２０．３が８０ｎｍ以上１００ｎｍ以下、
相関色温度が２８００Ｋ以上３５００Ｋ未満の場合に、前記ＭＰ１が５質量％以上５０質量％以下、前記ＭＰ２が４０質量％以上９０質量％以下、前記Ｉ１０．３が１８３ｎｍ以上２００ｎｍ以下、前記Ｉ２０．３が８６ｎｍ以上１００ｎｍ以下、
相関色温度が３５００Ｋ以上４５００Ｋ未満の場合に、前記ＭＰ１が５質量％以上６５質量％以下、前記ＭＰ２が３０質量％以上８５質量％以下、前記Ｉ１０．３が１７３ｎｍ以上２００ｎｍ以下、前記Ｉ２０．３が９０ｎｍ以上１００ｎｍ以下、
相関色温度が４５００Ｋ以上５７００Ｋ未満の場合に、前記ＭＰ１が５質量％以上５０質量％以下、前記ＭＰ２が４０質量％以上８０質量％以下、前記Ｉ１０．３が１４０ｎｍ以上１８０ｎｍ以下、前記Ｉ２０．３が８５ｎｍ以上１００ｎｍ以下、
相関色温度が５７００Ｋ以上７２００Ｋ以下の場合に、前記ＭＰ１が５質量％以上５０質量％以下、前記ＭＰ２が４０質量％以上８０質量％以下、前記Ｉ１０．３が１１０ｎｍ以上１６０ｎｍ以下、前記Ｉ２０．３が８１ｎｍ以上１００ｎｍ以下である。
【０００９】
本発明の第二の態様は、前記発光装置を備えた灯具である。
【発明の効果】
【００１０】
本発明によれば、人間の眼疲労を低減し視覚作業に優れた発光スペクトルを有する発光装置及びそれを備えた灯具を提供することができる。
【図面の簡単な説明】
【００１１】
【図１】図１は、ヒトの光受容体であるＳ錐体、Ｍ錐体、Ｌ錐体、ｉｐＲＧＣ及び杆体の分光感度分布を示す図である。
【図２】図２は、発光装置の一例を示す概略断面図である。
【図３】図３は、実施例１から３、比較例１、２及び１１に係る発光装置の発光スペクトルを示す図である。
【図４】図４は、実施例４、５及び２３、比較例１、２及び１１に係る発光装置の発光スペクトルを示す図である。
【図５】図５は、実施例６から８、比較例３、４及び１２に係る発光装置の発光スペクトルを示す図である。
【図６】図６は、実施例９、１０及び２４、比較例３、４及び１２に係る発光装置の発光スペクトルを示す図である。
【図７】図７は、実施例１１から１３、比較例５、６及び１３に係る発光装置の発光スペクトルを示す図である。
【図８】図８は、実施例１４及び２５、比較例５、６及び１３に係る発光装置の発光スペクトルを示す図である。
【図９】図９は、実施例１５から１７、比較例７、８及び１４に係る発光装置の発光スペクトルを示す図である。
【図１０】図１０は、実施例１８及び２６、比較例７、８及び１４に係る発光装置の発光スペクトルを示す図である。
【図１１】図１１は、実施例１９から２２、比較例９及び１０に係る発光装置の発光スペクトルを示す図である。
【発明を実施するための形態】
【００１２】
以下、本発明の実施形態を図面に基づいて説明する。ただし、以下に示す実施形態は、本発明の技術思想を具体化するための、発光装置及びそれを備えた灯具を例示するものであって、本発明は、以下に示す発光装置及びそれを備えた灯具に限定されない。また、特許請求の範囲に示される部材を、実施形態の部材に限定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、色名と色度座標との関係、光の波長範囲と単色光の色名との関係等は、ＪＩＳ  Ｚ８１１０に従う。本明細書において組成物中の各成分の含有量は、組成物中に各成分に該当する物質が複数存在する場合、特に断らない限り、組成物中に存在する当該複数の物質の合計量を意味する。また、平均粒径は、フィッシャー・サブ・シーブ・サイザーズ・ナンバー（Fisher  Sub  Sieve  Sizer's  No.）と呼ばれる数値であり、空気透過法を用いて測定される。発光素子、蛍光体の半値幅は、発光スペクトルにおいて最大発光強度の５０％の発光強度を示す発光スペクトルの波長幅を意味する。
【００１３】
発光装置
本発明の一実施形態に係る発光装置は、４４０ｎｍ以上４７０ｎｍ以下の範囲に発光ピーク波長を有する発光素子と、４８０ｎｍ以上５１８ｎｍ以下の範囲に発光ピーク波長を有する第一蛍光体、５１０ｎｍ以上５９０ｎｍ未満の範囲に発光ピーク波長を有し、ＣＩＥ１９３１における色度座標のｘ値が０．２７以上０．４０以下である第二蛍光体、及び５９０ｎｍ以上６７０ｎｍ以下の範囲に発光ピーク波長を有する第三蛍光体を含む蛍光部材とを備え、全蛍光体の合計量に対する前記第一蛍光体の含有量（質量％）をＭＰ１、全蛍光体の合計量に対する前記第二蛍光体の含有量（質量％）をＭＰ２、発光装置の発光スペクトルにおいて発光強度の最大値を１としたとき４８０ｎｍ以上６８０ｎｍ以下の範囲内において発光強度が０．３以上となる最大の波長幅（ｎｍ）をＩ１０．３（以下、単に「Ｉ１０．３」又は「波長幅Ｉ１０．３」という場合がある。）としたとき、発光装置の相関色温度が以下（１）から（５）の範囲である場合に、前記ＭＰ１、ＭＰ２及びＩ１０．３が、それぞれ以下（１）から（５）の条件を満たす。
（１）相関色温度が２０００Ｋ以上２８００Ｋ未満の場合、前記ＭＰ１が５質量％以上５０質量％以下、前記ＭＰ２が４０質量％以上９０質量％以下、前記Ｉ１０．３が１７７ｎｍ以上２００ｎｍ以下、好ましくは１７７ｎｍ以上１９０ｎｍ以下、より好ましくは１７７ｎｍ以上１８３ｎｍ以下、
（２）相関色温度が２８００Ｋ以上３５００Ｋ未満の場合、前記ＭＰ１が５質量％以上５０質量％以下、前記ＭＰ２が４０質量％以上９０質量％以下、前記Ｉ１０．３が１８３ｎｍ以上２００ｎｍ以下、好ましくは１８４ｎｍ以上２００ｎｍ以下、より好ましくは１８５ｎｍ以上２００ｎｍ以下、
（３）相関色温度が３５００Ｋ以上４５００Ｋ未満の場合、前記ＭＰ１が５質量％以上６５質量％以下、前記ＭＰ２が３０質量％以上８５質量％以下、前記Ｉ１０．３が１７３ｎｍ以上２００ｎｍ以下、好ましくは１７５ｎｍ以上２００ｎｍ以下、より好ましくは１７７ｎｍ以上２００ｎｍ以下、
（４）相関色温度が４５００Ｋ以上５７００Ｋ未満の場合、前記ＭＰ１が５質量％以上５０質量％以下、前記ＭＰ２が４０質量％以上８０質量％以下、前記Ｉ１０．３が１４０ｎｍ以上１８０ｎｍ以下、好ましくは１４３ｎｍ以上１８０ｎｍ以下、より好ましくは１４９ｎｍ以上１８０ｎｍ以下、
（５）相関色温度が５７００Ｋ以上７２００Ｋ以下の場合、前記ＭＰ１が５質量％以上５０質量％以下、前記ＭＰ２が４０質量％以上８０質量％以下、前記Ｉ１０．３が１１０ｎｍ以上１６０ｎｍ以下、好ましくは１３０ｎｍ以上１５９ｎｍ以下、より好ましくは１３５ｎｍ以上１５９ｎｍ以下。
【００１４】
発光装置の発光スペクトルにおいて発光強度の最大値を１としたときの４８０ｎｍ以上６８０ｎｍ以下の範囲内において発光強度が０．３以上となる最大の波長幅Ｉ１０．３が、発光装置の発する光の相関色温度に応じて、所定の範囲となるように波長幅が広がっている。前記発光装置は、発光装置の発光スペクトルにおいて、５５５ｎｍを中心とした４８０ｎｍ以上６８０ｎｍ以下の範囲内における波長幅Ｉ１０．３が広がることにより、この発光装置の照明下における人間の眼疲労を低減させ、人間の視覚作業を効率的に行うことができる。また、このように発光装置は、発光装置の発光スペクトルにおいて、波長幅Ｉ１０．３を広げた場合であっても、発光装置から発せられる光束の低減を抑制し、高い発光効率を維持することができる。
【００１５】
発光装置の発光スペクトルにおいて発光強度の最大値を１としたとき４８０ｎｍ以上５８０ｎｍ以下の範囲内において発光強度が０．３以上となる最大の波長幅（ｎｍ）をＩ２０．３（以下、単に「Ｉ２０．３」又は「波長幅Ｉ２０．３」という場合がある。）としたとき、発光装置の相関色温度が以下（６）から（１０）の範囲である場合に、前記Ｉ２０．３が、それぞれ以下（６）から（１０）の条件を満たすことが好ましい。
（６）相関色温度が２０００Ｋ以上２８００Ｋ未満の場合、前記Ｉ２０．３が８０ｎｍ以上１００ｎｍ以下、好ましくは８２ｎｍ以上１００ｎｍ以下、より好ましくは８４ｎｍ以上１００ｎｍ以下、
（７）相関色温度が２８００Ｋ以上３５００Ｋ未満の場合、前記Ｉ２０．３が８６ｎｍ以上１００ｎｍ以下、好ましくは９０ｎｍ以上１００ｎｍ以下、より好ましくは９２ｎｍ以上１００ｎｍ以下、
（８）相関色温度が３５００Ｋ以上４５００Ｋ未満の場合、前記Ｉ２０．３が９０ｎｍ以上１００ｎｍ以下、好ましくは９１ｎｍ以上１００ｎｍ以下、より好ましくは９２ｎｍ以上１００ｎｍ以下、
（９）相関色温度が４５００Ｋ以上５７００Ｋ未満の場合、前記Ｉ２０．３が８５ｎｍ以上１００ｎｍ以下、好ましくは８６ｎｍ以上１００ｎｍ以下、より好ましくは９０ｎｍ以上１００ｎｍ以下、
（１０）相関色温度が５７００Ｋ以上７２００Ｋ以下の場合、前記Ｉ２０．３が８１ｎｍ以上１００ｎｍ以下、好ましくは８５ｎｍ以上１００ｎｍ以下、より好ましくは９０ｎｍ以上１００ｎｍ以下。
【００１６】
発光装置の発光スペクトルにおいて、発光強度の最大値を１としたときの４８０ｎｍ以上５８０ｎｍ以下の範囲内において発光強度が０．３以上となる最大の波長幅Ｉ２０．３が、発光装置の発する光の相関色温度に応じて、所定の範囲となるように波長幅が広がっている。前記発光装置は、発光装置の発光スペクトルにおいて、特にヒトの眼が焦点を合わせやすい、通常の視感度のピークである５５５ｎｍに近い４８０ｎｍ以上５８０ｎｍ以下の範囲内における波長幅Ｉ２０．３が広がることにより、この発光装置の照明下における人間の眼疲労をより低減させ、人間の視覚作業を効率的に行うことができる。また、このように発光装置は、発光装置の発光スペクトルにおいて、波長幅Ｉ２０．３が広がった場合であっても、発光装置から発せられる光束の低減を抑制し、高い発光効率を維持することができる。
【００１７】
発光装置の発光スペクトルにおいて前記発光素子の発光強度を１としたときの発光スペクトルの４８０ｎｍにおける発光強度をＩ４８０（以下、単に「Ｉ４８０」又は「強度比Ｉ４８０」という場合がある。）したとき、発光装置の相関色温度が以下（１１）から（１５）の範囲である場合に、前記Ｉ４８０が、それぞれ以下（１１）から（１５）の条件を満たすことが好ましい。
（１１）相関色温度が２０００Ｋ以上２８００Ｋ未満の場合、前記Ｉ４８０が好ましくは０．３０以上０．８０以下、より好ましくは０．３５以上０．７５以下、さらに好ましくは０．４０以上０．７０以下、
（１２）相関色温度が２８００Ｋ以上３５００Ｋ未満の場合、前記Ｉ４８０が好ましくは０．２５以上０．７０以下、より好ましくは０．３０以上０．７０以下、さらに好ましくは０．４０以上０．７０以下
（１３）相関色温度が３５００Ｋ以上４５００Ｋ未満の場合、前記Ｉ４８０が好ましくは０．２０以上０．６０以下、より好ましくは０．３０以上０．５５以下、さらに好ましくは０．３５以上０．５５以下、
（１４）相関色温度が４５００Ｋ以上５７００Ｋ未満の場合、前記Ｉ４８０が好ましくは０．１７以上０．６０以下、より好ましくは０．２０以上０．５５以下、さらに好ましくは０．２５以上０．５０以下
（１５）相関色温度が５７００Ｋ以上７２００Ｋ以下の場合、前記Ｉ４８０が好ましくは０．１６以上０．５０以下、より好ましくは０．２０以上０．４５以下、さらに好ましくは０．２５以上０．４０以下。
【００１８】
発光装置の発光スペクトルにおいて、前記発光素子の発光強度を１としたときの発光スペクトルの強度比Ｉ４８０が、発光装置の発する光の相関色温度に応じて、所定の範囲の発光強度となるように、発光強度を高くしている。前記発光装置は、発光装置の発光スペクトルにおいて、強度比Ｉ４８０を高くすることで、グレアや眩しさの原因となっている、ヒトの光受容細胞の１つであるＳ錐体に作用する４４０ｎｍ付近の波長域に近い青色光を発する発光素子の発光強度を低くし、グレアや眩しさによる人間の眼疲労を低減することができる。また、前記発光装置は、発光装置の発光スペクトルにおいて、強度比Ｉ４８０を高くすることで、４８０ｎｍの波長域の光に影響を受けるヒトの光受容細胞の１つであるｉｐＲＧＣへの刺激を調整することができ、その結果、視覚作業中の人間を覚醒し、集中力を維持させる効果を併せ持つ。さらに、発光スペクトルにおける青緑色成分が多くなり、例えば人間の加齢に伴う青色の識別性の低下を補うことが可能となる発光装置を構成することができる。
【００１９】
図１は、ヒトの光受容細胞である、Ｓ錐体（S  cone）、Ｍ錐体(M  cone)、Ｌ錐体(L
cone)、内因性光感受性網膜神経節細胞であるｉｐＲＧＣ、及び杆体細胞（Rod）の各細胞の波長（Wavelength）(ｎｍ)に対する分光感度分布(α−opic  sensitivity)を示す。Ｓ錐体は、４４０ｎｍ付近に感度のピーク波長があり、Ｍ錐体は、５３５ｎｍ付近に感度のピーク波長があり、Ｌ錐体は、５６５ｎｍ付近に感度のピーク波長がある。ｉｐＲＧＣは、光刺激に対して神経応答し、４８０ｎｍ付近に感度のピーク波長がある。
【００２０】
発光装置の発光スペクトルにおいて、５３５ｎｍにおける発光強度をＩＡとし、５１０ｎｍにおける発光強度と５６０ｎｍにおける発光強度の平均をＩＢとした場合、ＩＢに対するＩＡの比（ＩＡ／ＩＢ）が（以下、単に「ＩＡ／ＩＢ」又は「比ＩＡ／ＩＢ」という場合がある。）、好ましくは０．８０以上０．９６以下、より好ましくは０．８２以上０．９６以下、さらに好ましくは０．８３以上０．９５以下である。５１０ｎｍにおける発光強度と５６０ｎｍにおける発光強度の平均は、５１０ｎｍにおける発光強度と５６０ｎｍにおける発光強度の和の２分の１である。
【００２１】
発光装置の発光スペクトルにおいて、比ＩＡ／ＩＢを０．８０以上０．９６以下の範囲にすることによって、ヒトの光受容細胞のＭ錐体に作用する５３５ｎｍ付近の波長域の緑色光の発光強度を所定の範囲とし、Ｍ錐体への過度の刺激を低減し、明所視だけではなく薄明視におけるグレアや眩しさによる人間の眼疲労をより低減することができる。
【００２２】
本発明の一実施形態の発光装置を、図面に基づき説明する。図２に示す発光装置１００は、表面実装型発光装置の一例である。発光装置１００は、可視光の短波長側（例えば、３８０ｎｍ以上４８５ｎｍ以下の範囲）の光を発し、発光ピーク波長が４４０ｎｍ以上４７０ｎｍ以下の範囲内にある発光素子１０と、発光素子１０を配置する成形体４０と、を備える。成形体４０は、第１のリード２０及び第２のリード３０と、樹脂部４２とが一体的に成形されてなるものである。成形体４０は底面と側面を持つ凹部を形成しており、凹部の底面に発光素子１０が配置されている。発光素子１０は一対の正負の電極を有しており、その一対の正負の電極はそれぞれ第１のリード２０及び第２のリード３０とワイヤ６０を介して電気的に接続されている。発光素子１０は蛍光部材５０により被覆されている。蛍光部材５０は、例えば、蛍光体７０として第一蛍光体７１、第二蛍光体７２及び第三蛍光体７３の少なくとも３種の蛍光体と樹脂とを含有してなる。
【００２３】
蛍光部材５０は、発光素子１０が発する光を波長変換するだけではなく、外部環境から発光素子１０を保護するための部材としても機能する。図２では、蛍光体７０は蛍光部材５０中で偏在している。このように発光素子１０に接近して蛍光体７０を配置することにより、発光素子１０からの光を効率よく波長変換することができ、発光効率が高い発光装置とできる。なお、蛍光体７０を含む蛍光部材５０と、発光素子１０との配置は、それらを接近して配置させる形態に限定されることなく、蛍光体７０への熱の影響を考慮して、蛍光部材５０中で発光素子１０と、蛍光体７０との間隔を空けて配置することもできる。また蛍光体７０を蛍光部材５０の全体にほぼ均一の割合で混合することによって、色ムラがより抑制された光を得るようにすることもできる。
【００２４】
また図２では、蛍光体７０は、第一蛍光体７１、第二蛍光体７２及び第三蛍光体７３が混合されて構成されている。なお、第三蛍光体７３上に第二蛍光体７２、さらにその上に第一蛍光体７１が配置されてもよく、又は、第三蛍光体７３と第二蛍光体７２の上に第一蛍光体７１が配置されてもよく、第一蛍光体７１と第二蛍光体７２と第三蛍光体７３は任意の配置で構成されていてもよい。
【００２５】
発光素子１０
発光素子１０は、４４０ｎｍ以上４７０ｎｍ以下の範囲に発光ピーク波長を有する。グレアや眩しさの抑制や蛍光体の励起スペクトルの観点から、発光素子１０の発光ピーク波長は、４４０ｎｍ以上４６０ｎｍ以下の範囲にあることが好ましく、さらに４４０ｎｍ以上４５５ｎｍ以下であることが好ましい。この範囲に発光ピーク波長を有する発光素子１０の光の一部を蛍光体７０の励起光として用い、発光素子１０の光の一部を外部に放射される光の一部として有効に利用することができ、発光効率が高い発光装置を得ることができる。発光素子の発光ピーク波長は、近紫外領域である３８０ｎｍ以下の波長よりも長波側にあり、紫外線の成分が少ないため、光源として人体への安全性にも優れる。発光素子１０の発光スペクトルの半値幅は、好ましくは３０ｎｍ以下、より好ましくは２５ｎｍ以下、さらに好ましくは２０ｎｍ以下である。発光素子１０として、例えば、窒化物系半導体（ＩｎＸＡｌＹＧａ１−Ｘ−ＹＮ、ここで、Ｘ及びＹは、０≦Ｘ、０≦Ｙ、Ｘ＋Ｙ≦１を満たす。）を用いた半導体発光素子を用いることが好ましい。これにより、高効率で入力に対する出力のリニアリティが高く、機械的衝撃にも強い安定した発光装置を得ることができる。
【００２６】
蛍光部材５０
蛍光部材５０は、蛍光体７０と少なくとも樹脂とを含む。蛍光部材５０は、発光素子１０から発せられる光により、４８０ｎｍ以上５１８ｎｍ以下の範囲に発光ピーク波長を有する第一蛍光体７１と、５１０ｎｍ以上５９０ｎｍ未満の範囲に発光ピーク波長を有し、ＣＩＥ１９３１における色度座標のｘ値が０．２７以上０．４０以下である第二蛍光体７２、及び５９０ｎｍ以上６７０ｎｍ以下の範囲に発光ピーク波長を有する第三蛍光体７３を含む。蛍光部材５０は、必要に応じて第一蛍光体、第二蛍光体、第三蛍光体以外のその他の蛍光体を含んでいてもよい。
【００２７】
第一蛍光体７１
第一蛍光体７１は、発光素子１０から発せられた光により励起され、４８０ｎｍ以上５１８ｎｍ以下の範囲に発光ピーク波長を有する。第一蛍光体７１は、発光素子１０から発せられた光による発光ピーク波長が、４８５ｎｍ以上５１６ｎｍ以下の範囲にあることが好ましい。第一蛍光体７１の発光スペクトルにおける半値幅は、３０ｎｍ以上、好ましくは４０ｎｍ以上、より好ましくは５０ｎｍ以上であり、８０ｎｍ以下、好ましくは７０ｎｍ以下である。発光ピーク波長が４８０ｎｍ以上５１８ｎｍ以下の範囲にあり、発光スペクトルにおける半値幅が３０ｎｍ以上８０ｎｍ以下の範囲である第一蛍光体は、発光素子からの光によって励起される発光強度を高くすることができる。
【００２８】
第一蛍光体７１は、３８０ｎｍ以上４３５ｎｍ以下の範囲においてリン酸水素カルシウムの反射率に対する相対反射率が例えば３０％以下、好ましくは２５％以下、より好ましくは２０％以下、さらに好ましくは１６％以下である。また相対反射率の下限は、例えば２％以上である。第一蛍光体７１の相対反射率が３０％以下であることで、波長４３５ｎｍ以下の光の少なくとも一部が効率的に第一蛍光体７１に吸収され、網膜傷害のリスクが高いと言われる波長４３５ｎｍ以下の光が低減され、グレアの原因となる４４０ｎｍ付近の光を抑制した発光装置を構成することができる。ここで、第一蛍光体７１の相対反射率は、リン酸水素カルシウム（ＣａＨＰＯ４、平均粒径２．７μｍ）の３８０ｎｍ以上４３５ｎｍ以下の各波長における分光反射率を１００％とした場合の第一蛍光体７１の分光反射率として測定される。また、相対反射率が３０％以下であるとは、３８０ｎｍ以上４３５ｎｍ以下の範囲における相対反射率の最大値が３０％以下であることを意味する。
【００２９】
第一蛍光体７１は、発光装置の発光スペクトルにおいて所望の発光強度が得られ、網膜傷害やグレアを低減する発光スペクトルを得る観点から、アルカリ土類金属アルミン酸塩蛍光体及びアルカリ土類金属ハロシリケート蛍光体からなる群から選択される少なくとも１種であることが好ましい。アルカリ土類金属アルミン酸塩蛍光体は、例えば、ストロンチウムを少なくとも含み、ユウロピウムで賦活される蛍光体であり、例えば、下記式（１Ａ）で表される組成を有する。またアルカリ土類金属ハロシリケート蛍光体は例えば、カルシウムと塩素を少なくとも含み、ユウロピウムで賦活される蛍光体であり、例えば、下記式（１Ｂ）で表される組成を有する。第一蛍光体７１は、一種のみを用いてもよく、二種以上を併用してもよい。
【００３０】
第一蛍光体７１は、下記式（１Ａ）で表される組成を有するアルカリ土類金属アルミン酸塩蛍光体及び下記式（１Ｂ）で表される組成を有するアルカリ土類金属ハロシリケート蛍光体からなる群から選ばれる少なくとも一種であることが好ましい。
【００３１】
（Ｓｒ１−ｖＭ１ｖ）４Ａｌ１４Ｏ２５：Ｅｕ      （１Ａ）
式（１Ａ）中、Ｍ１は、Ｍｇ、Ｃａ、Ｂａ及びＺｎからなる群から選ばれる少なくとも１種の元素であり、ｖは、０≦ｖ≦０．５を満たす数である。
【００３２】
Ｍ２８ＭｇＳｉ４Ｏ１６Ｘ１２：Ｅｕ      （１Ｂ）
式（１Ｂ）中、Ｍ２はＣａ、Ｓｒ、Ｂａ及びＺｎからなる群から選択される少なくとも１種の元素であり、Ｘ１はＦ、Ｃｌ、Ｂｒ及びＩからなる群から選択される少なくとも１種の元素である。
【００３３】
第一蛍光体７１の平均粒径は、例えば３μｍ以上４０μｍ以下であり、好ましくは５μｍ以上３０μｍ以下である。平均粒径を下限値以上とすることにより、発光素子１０から発せられた光により励起された第一蛍光体の発光強度を大きくすることができる。平均粒径を上限値以下とすることにより、発光装置の製造工程における作業性を向上することができる。
【００３４】
蛍光部材５０における第一蛍光体の含有量ＭＰ１は、目的とする相関色温度によって変化するが、第一蛍光体と第二蛍光体と第三蛍光体の総量（以下、単に「蛍光体総量」ともいう）に対して、例えば５質量％以上７０質量％以下であり、好ましくは５質量％以上６５質量％以下である。蛍光部材５０における第一蛍光体の含有量ＭＰ１が前記範囲内であると、発光素子と、第一蛍光体と、第二蛍光体と、第三蛍光体とを含む発光装置の発光スペクトルにおいて、波長幅Ｉ１０．３が所定の範囲となり、また、波長幅Ｉ２０．３所定の範囲となるように波長幅を広げることができる。また、蛍光部材５０における第一蛍光体の含有量ＭＰ１が前記範囲内であると、発光装置の発光スペクトルにおいて、強度比Ｉ４８０が高くなるように調整することができる。さらに、蛍光部材５０における第一蛍光体の含有量ＭＰ１が前記範囲内であると、発光装置の発光スペクトルにおいて、Ｍ錐体に作用する５３５ｎｍ付近の光に関して、比ＩＡ／ＩＢが０．８０以上０．９６以下の範囲になるように調整することができる。
【００３５】
蛍光部材５０における第一蛍光体の含有量ＭＰ１は、発光装置の相関色温度に応じて異なり、発光装置による照明下での人間の眼疲労が低減され、視覚作業性に優れた発光装置とするために、発光装置が発する混色光の相関色温度によって、蛍光部材５０における第一蛍光体の含有量ＭＰ１が以下の範囲である。
発光装置の相関色温度が２０００Ｋ以上２８００Ｋ未満の場合に、第一蛍光体の含有量ＭＰ１は、蛍光体総量に対して、５質量％以上５０質量％以下であり、好ましくは８質量％以上４９質量％以下であり、より好ましくは１０質量％以上４８質量％以下である。
発光装置の相関色温度が２８００Ｋ以上３５００Ｋ未満の場合に、第一蛍光体の含有量ＭＰ１は、蛍光体総量に対して、５質量％以上５０質量％以下であり、好ましくは８質量％以上４９質量％以下であり、より好ましくは１０質量％以上４８質量％以下である。
発光装置の相関色温度が３５００Ｋ以上４５００Ｋ未満の場合に、第一蛍光体の含有量ＭＰ１は、蛍光体総量に対して、５質量％以上６５質量％以下であり、好ましくは８質量％以上６４質量％以下であり、より好ましくは１０質量％以上６３質量％以下である。
発光装置の相関色温度が４５００Ｋ以上５７００Ｋ未満の場合に、第一蛍光体の含有量ＭＰ１は、蛍光体総量に対して、５質量％以上５０質量％以下であり、好ましくは８質量％以上４９質量％以下であり、より好ましくは１０質量％以上４８質量％以下である。
発光装置の相関色温度が５７００Ｋ以上７２００Ｋ以下の場合に、第一蛍光体の含有量ＭＰ１は、蛍光体総量に対して、５質量％以上５０質量％以下であり、好ましくは８質量％以上４９質量％以下であり、より好ましくは１０質量％以上４８質量％以下である。
【００３６】
第二蛍光体７２
第二蛍光体７２は、前記発光素子１０から発せられた光により励起され、５１０ｎｍ以上５９０ｎｍ未満の範囲に発光ピーク波長を有する。第二蛍光体７２は、ＣＩＥ１９３１における色度座標のｘ値が０．２７以上０．４０以下、好ましくは０．２７以上０．３９以下、より好ましくは０．２７以上０．３８以下である。第二蛍光体のＣＩＥ１９３１における色度座標のｘ値が０．２７以上０．４０以下の範囲内であると、発光素子及び他の蛍光体と組み合わせた発光装置の発光スペクトルにおいて、前記波長幅Ｉ１０．３が所定の範囲となり、Ｉ２０．３が所定の範囲となるように波長幅を広げることができる。波長幅が広がることにより、発光装置の照明下における人間の眼疲労を低減させ、人間の視覚作業を効率的に行うことができる。また、第二蛍光体の色度座標におけるｘ値が前記範囲内であると、発光素子及び他の蛍光体とを組み合わせた発光装置の発光スペクトルにおいて、強度比Ｉ４８０が高くなるように調整することができ、４８０ｎｍ付近にピーク波長があるヒトの光受容細胞であるｉｐＲＧＣへの刺激を調整し、視覚作業中の人間を覚醒し、集中力を維持させることができる。強度比Ｉ４８０を高くすることができると、発光スペクトルにおける青緑色成分が多くなり、人間の加齢に伴う青色の識別性の低下を補うことが可能となる。さらに第二蛍光体の色度座標におけるｘ値が前記範囲内であると、発光素子及び他の蛍光体とを組み合わせた発光装置の発光スペクトルにおいて、比ＩＡ／ＩＢが０．８０以上０．９６以下になるように調整することができ、錐体への過度の刺激を低減して、明所視だけではなく薄明視におけるグレアや眩しさを低減し、人間の眼疲労をより低減することができる。
【００３７】
第二蛍光体７２は、前記発光素子１０から発せられた光による発光ピーク波長が、５１０ｎｍ以上５９０ｎｍ未満の範囲であり、好ましくは５１０ｎｍ以上５５０ｎｍ以下の範囲である。第二蛍光体７２の発光スペクトルにおける半値幅は、例えば２０ｎｍ以上、好ましくは４０ｎｍ以上、より好ましくは５０ｎｍ以上であり、また例えば１２０ｎｍ以下、好ましくは１１０ｎｍ以下、より好ましは１０５ｎｍ以下である。発光ピーク波長が５１０ｎｍ以上５９０ｎｍ未満の範囲にあり、発光スペクトルにおける半値幅が２０ｎｍ以上１２０ｎｍ以下である第二蛍光体は、発光素子からの光によって励起される発光強度を高くすることができる。
【００３８】
第二蛍光体７２は、ＣＩＥ１９３１の色度座標のｘ値が前記範囲内であり、発光装置の発光スペクトルにおいて所望の発光強度が得られ、網膜傷害やグレアを低減する発光スペクトルを得る観点から、例えばβサイアロン蛍光体、アルミン酸塩蛍光体、硫化物蛍光体、スカンジウム系蛍光体、アルカリ土類金属シリケート蛍光体及びランタノイドケイ窒化物蛍光体からなる群から選択される少なくとも１種であることが好ましい。第二蛍光体７２は、一種を単独で用いてもよく、二種以上を併用してもよい。
【００３９】
第二蛍光体７２は、下記式（２Ａ）で表される組成を有するアルミン酸塩蛍光体であることが好ましい。
【００４０】
（Ｌｎ１−ａＣｅａ）３（Ａｌ１−ｂＧａｂ）５Ｏ１２      （２Ａ）
式（２Ａ）中、Ｌｎは、Ｙ、Ｇｄ、Ｌｕ及びＴｂからなる群から選ばれる少なくとも１種の元素であり、ａ、ｂは、それぞれ、０．００１≦ａ≦０．２０、０≦ｂ≦１．０を満たす数である。
【００４１】
第二蛍光体７２は、下記式（２Ｂ）で表される組成を有するβサイアロン蛍光体、下記式（２Ｃ）又は（２Ｄ）で表される組成を有する硫化物蛍光体、下記式（２Ｅ）で表される組成を有するスカンジウム系蛍光体、下記式（２Ｆ）又は（２Ｇ）で表される組成を有するアルカリ土類金属シリケート蛍光体、及び、下記式（２Ｈ）で表される組成を有するランタノイドケイ窒化物蛍光体からなる群から選択される少なくとも１種であってもよい。
【００４２】
Ｓｉ６−ｅＡｌｅＯｅＮ８−ｅ：Ｅｕ  （０＜ｅ≦４．２）      （２Ｂ）
（Ｓｒ，Ｍ３）Ｇａ２Ｓ４：Ｅｕ      （２Ｃ）
（Ｓｒ１−ｆ−ｇＭ３ｆＥｕｇ）Ｇａ２Ｓ４      （２Ｄ）
式（２Ｃ）又は（２Ｄ）中、Ｍ３は、Ｂｅ、Ｍｇ、Ｃａ、Ｂａ及びＺｎからなる群から選択される少なくとも１種の元素を表す。式（２Ｄ）中、ｆ及びｇは０．０３≦ｆ≦０．２５、０≦ｇ＜０．９７、ｆ＋ｇ＜１を満たす数である。
（Ｃａ，Ｓｒ）Ｓｃ２Ｏ４：Ｃｅ      （２Ｅ）
（Ｃａ，Ｓｒ）３（Ｓｃ，Ｍｇ）２Ｓｉ３Ｏ１２：Ｃｅ      （２Ｆ）
（Ｃａ，Ｓｒ，Ｂａ）２ＳｉＯ４：Ｅｕ      （２Ｇ）
（Ｌａ，Ｙ，Ｇｄ）３Ｓｉ６Ｎ１１：Ｃｅ      （２Ｈ）
本明細書において、組成式中、カンマ（，）で区切られて記載されている複数の元素は、これら複数の元素のうち少なくとも一種の元素を組成中に含有していることを意味する。組成式中のカンマ（，）で区切られて記載されている複数の元素は、組成中にカンマで区切られた複数の元素から選ばれる少なくとも一種の元素を含み、前記複数の元素のから二種以上を組み合わせて含んでいてもよい。本明細書において、蛍光体の組成を表す式中、コロン（：）の前は母体結晶を表し、コロン（：）の後は賦活元素を表す。
【００４３】
第二蛍光体７２の平均粒径は、例えば１μｍ以上４０μｍ以下であり、好ましくは５μｍ以上３０μｍ以下である。平均粒径が上記下限値以上であることにより、発光素子１０から発せられた光により励起された第二蛍光体の発光強度を大きくすることができる。また、平均粒径を上記上限値以下であることにより、発光装置の製造工程における作業性を向上させることができる。
【００４４】
蛍光部材５０における第二蛍光体の含有量ＭＰ２は、目的とする相関色温度によって変化するが、蛍光体総量に対して、３０質量％以上９０質量％以下であり、好ましくは３２質量％以上８５質量％以下である。蛍光部材５０における第二蛍光体の含有量ＭＰ２が前記範囲内であると、発光素子及び他の蛍光体と組み合わせた発光装置の発光スペクトルにおいて、前記波長幅Ｉ１０．３が所定の範囲となり、Ｉ２０．３が所定の範囲となるように波長幅を広げることができる。また、蛍光部材５０における第二蛍光体の含有量がＭＰ２が前記範囲内であると、発光素子及び他の蛍光体とを組み合わせた発光装置の発光スペクトルにおいて、強度比Ｉ４８０が高くなるように調整することができる。さらに、また、蛍光部材５０における第二蛍光体の含有量がＭＰ２が前記範囲内であると、発光素子及び他の蛍光体とを組み合わせた発光装置の発光スペクトルにおいて、比ＩＡ／ＩＢが０．８０以上０．９６以下の範囲にとなるように調整することができる。
【００４５】
蛍光部材５０における第二蛍光体の含有量ＭＰ２は、発光装置の相関色温度に応じて異なり、発光装置による照明下での人間の眼疲労が低減され、視覚作業性に優れた発光装置とするために、発光装置が発する混色光の相関色温度によって、蛍光部材５０における第二蛍光体の含有量ＭＰ２が以下の範囲である。
発光装置の相関色温度が２０００Ｋ以上２８００Ｋ未満の場合に、第二蛍光体の含有量ＭＰ２は、蛍光体総量に対して、４０質量％以上９０質量％以下であり、好ましくは４１質量％以上８９質量％以下であり、より好ましくは４２質量％以上８８質量％以下である。
発光装置の相関色温度が２８００Ｋ以上３５００Ｋ未満の場合に、第二蛍光体の含有量ＭＰ２は、蛍光体総量に対して、４０質量％以上９０質量％以下であり、好ましくは４１質量％以上８９質量％以下であり、より好ましくは４２質量％以上８８質量％以下である。
発光装置の相関色温度が３５００Ｋ以上４５００Ｋ未満の場合に、第二蛍光体の含有量ＭＰ2は、蛍光体総量に対して、３０質量％以上８５質量％以下であり、好ましくは３１質量％以上８４質量％以下であり、より好ましくは３２質量％以上８２質量％以下である。
発光装置の相関色温度が４５００Ｋ以上５７００Ｋ未満の場合に、第二蛍光体の含有量ＭＰ２は、蛍光体総量に対して、４０質量％以上８０質量％以下であり、好ましくは４１質量％以上７９質量％以下であり、より好ましくは４２質量％以上７８質量％以下である。
発光装置の相関色温度が５７００Ｋ以上７２００Ｋ以下の場合に、第二蛍光体の含有量ＭＰ２は、蛍光体総量に対して例えば４０質量％以上８０質量％以下であり、好ましくは４１質量％以上７９質量％以下であり、より好ましくは４２質量％以上７８質量％以下である。
【００４６】
第三蛍光体７３
第三蛍光体７３は、発光素子１０から発せられた光により励起され、５９０ｎｍ以上６７０ｎｍ以下の範囲に発光ピーク波長を有する。第三蛍光体７３は、発光素子から発せられた光による発光ピーク波長が、５９０ｎｍ以上６３０ｎｍ以下の範囲にあることが好ましい。第三蛍光体７３の発光スペクトルにおける半値幅は、５ｎｍ以上、好ましくは６ｎｍ以上、より好ましくは１０ｎｍ以上、１００ｎｍ以下、好ましくは９５ｎｍ以下、より好ましくは９０ｎｍ以下である。発光ピーク波長が５９０ｎｍ以上６７０ｎｍ以下の範囲にあり、発光スペクトルにおける半値幅が５ｎｍ以上１００ｎｍ以下である第三蛍光体７３は、発光素子からの光によって励起される発光強度を高くすることができる。
【００４７】
第三蛍光体７３は、発光装置の発光スペクトルにおいて所望の発光強度が得られ、網膜傷害やグレアを低減する発光スペクトルを得る観点から、例えばシリコンナイトライド系蛍光体、アルカリ土類金属シリコンナイトライド系蛍光体、αサイアロン蛍光体、フッ化物蛍光体、フルオロジャーマネート蛍光体、及び硫化物蛍光体からなる群から選択される少なくとも１種であることが好ましい。第三蛍光体７３は、一種を単独で用いてもよく、二種以上を併用してもよい。
【００４８】
第三蛍光体７３は、下記式（３Ａ）又は（３Ｂ）で表される組成を有するアルカリ土類金属シリコンナイトライド蛍光体、及び下記式（３Ｃ）で表される組成を有するαサイアロン蛍光体から選ばれる少なくとも１種の蛍光体であることが好ましい。
【００４９】
（Ｃａ１−ｐＳｒｐ）ＡｌＳｉＮ３：Ｅｕ      （３Ａ）
式（３Ａ）中、ｐは、０≦ｐ≦１．０を満たす数である。
【００５０】
（Ｃａ１−ｑ−ｒＳｒｑＢａｒ）２Ｓｉ５Ｎ８：Ｅｕ      （３Ｂ）
式（３Ｂ）中、ｑ及びｒは、それぞれ、０≦ｑ≦１．０、０≦ｒ≦１．０、ｑ＋ｒ≦１．０を満たす数である。
【００５１】
Ｍ４ｋＳｉ１２−（ｍ＋ｎ）Ａｌｍ＋ｎＯｎＮ１６−ｎ：Ｅｕ      （３Ｃ）
式（３Ｃ）中、Ｍ４は、Ｌｉ、Ｍｇ、Ｃａ、Ｓｒ、Ｙ及びランタノイド元素（ただし、ＬａとＣｅを除く。）からなる群から選ばれる少なくとも１種の元素であり、ｋ、ｍ及びｎは、それぞれ、０＜ｋ≦２．０、２．０≦ｍ≦６．０、０≦ｎ≦１．０、を満たす数である。
【００５２】
第三蛍光体７３は、下記式（３Ｄ）又は（３ｄ）で表される組成を有するフッ化物蛍光体、下記式（３Ｅ）又は（３ｅ）で表される組成を有するフルオロジャーマネート蛍光体、下記式（３Ｆ）又は（３ｆ）で表される組成を有するシリコンナイトライド系蛍光体、下記式（３Ｇ）で表される組成を有する硫化物蛍光体からなる群から選択される少なくとも１種であってもよい。
【００５３】
Ａ２［Ｍ５Ｆ６］：Ｍｎ      （３Ｄ）
Ａ２［Ｍ５１−ａ１Ｍｎａ１Ｆ６］      （３ｄ）
式（３Ｄ）または式（３ｄ）中、Ａは、アルカリ金属及びアンモニウムからなる群から選択される少なくとも１種であり、好ましくは少なくともカリウムを含む。Ｍ５は、第４族元素及び第１４族元素からなる群から選択される少なくとも１種の元素であり、好ましくはケイ素、ゲルマニウム及びチタニウムからなる群から選択される少なくとも１種の元素を含む。ａ１は０．０１＜ａ１＜０．２を満たす数である。
【００５４】
（ｉ-ｊ）ＭｇＯ・（ｊ/２）Ｓｃ２Ｏ３・ｈＭｇＦ２・ｓＣａＦ２・（１-ｔ）ＧｅＯ２・（ｔ/２）Ｍ６２Ｏ３：Ｍｎ      （３Ｅ）
（ｉ-ｊ）ＭｇＯ・（ｊ/２）Ｓｃ２Ｏ３・ｈＭｇＦ２・ｓＣａＦ２・（１-ｔ）ＧｅＯ２・（ｔ/２）Ｍ６２Ｏ３：ｕＭｎ      （３ｅ）
式（３Ｅ）または式（３ｅ）中、Ｍ６はＡｌ、Ｇａ及Ｉｎからなる群から選択される少なくとも１種の元素である。ｉ、ｊ、ｈ、ｓ及びｔはそれぞれ、２≦ｉ≦４、０≦ｊ＜０．５、０＜ｈ＜１．５、０≦ｓ＜１．５、０＜ｔ＜０．５を満たす数である。ｕは、０＜ｕ＜０．０５を満たす数である。
【００５５】
Ｍ７ｂ１Ｍ８ｃ１Ａｌ３−ｅ１Ｓｉｅ１Ｎｆ１：Ｍ９      （３Ｆ）
Ｍ７ｂ１Ｍ８ｃ１Ｍ９ｄ１Ａｌ３−ｅ１Ｓｉｅ１Ｎｆ１      （３ｆ）
式（３Ｆ）または式（３ｆ）中、Ｍ７は、Ｃａ、Ｓｒ、Ｂａ及びＭｇからなる群より選択される少なくとも１種の元素であり、Ｍ８は、Ｌｉ、Ｎａ及びＫからなる群より選択される少なくとも１種の元素であり、Ｍ９は、Ｅｕ、Ｃｅ、Ｔｂ及びＭｎからなる群より選択される少なくとも１種の元素であり、ｂ１、ｃ１、ｄ１、ｅ１及びｆ１は、それぞれ０．８０≦ｂ１≦１．０５、０．８０≦ｃ１≦１．０５、０．００１＜ｄ１≦０．１、０≦ｅ１≦０．５、３．０≦ｆ１≦５．０を満たす数である。
【００５６】
（Ｃａ，Ｓｒ）Ｓ：Ｅｕ      （３Ｇ）
【００５７】
第三蛍光体７３の平均粒径は、例えば１μｍ以上４０μｍ以下であり、好ましくは５μｍ以上３０μｍ以下である。平均粒径が上記下限値以上であることにより、発光素子１０から発せられた光により励起された第三蛍光体の発光強度を大きくすることができる。また、平均粒径を上記上限値以下であることにより、発光装置の製造工程における作業性を向上させることができる。
【００５８】
蛍光部材５０における第三蛍光体の含有量（質量％）ＭＰ３は、目的とする相関色温度によって変化し、蛍光部材５０における第一蛍光体の含有量ＭＰ１及び第二蛍光体の含有量ＭＰ２によっても変化するが、蛍光体総量に対して、０．５質量％以上２０質量％以下であり、好ましくは１．０質量％以上１５質量％以下である。蛍光部材５０における第三蛍光体の含有量ＭＰ３が前記範囲内であると、発光素子及び他の蛍光体と組み合わせた発光装置の発光スペクトルにおいて、前記波長幅Ｉ１０．３が所定の範囲となり、Ｉ２０．３が所定の範囲となるように波長幅を広げることができる。また、蛍光部材５０における第三蛍光体の含有量ＭＰ３が前記範囲内であると、発光素子及び他の蛍光体とを組み合わせた発光装置の発光スペクトルにおいて、強度比Ｉ４８０が高くなるように調整することができる。さらに、また、蛍光部材５０における第三蛍光体の含有量がＭＰ３が前記範囲内であると、発光素子及び他の蛍光体とを組み合わせた発光装置の発光スペクトルにおいて、比ＩＡ／ＩＢが０．８０以上０．９６以下の範囲になるように調整することができる。
【００５９】
蛍光部材５０における第三蛍光体の含有量ＭＰ３は、発光装置の相関色温度と、第一蛍光体の含有量ＭＰ１及び第二蛍光体の含有量ＭＰ２とに応じて異なり、発光装置による照明下での人間の眼疲労が低減され、視覚作業性に優れた発光装置とするために、発光装置が発する混色光の相関色温度によって、蛍光部材５０における第三蛍光体の含有量ＭＰ３は以下の範囲である。
発光装置の相関色温度が２０００Ｋ以上２８００Ｋ未満の場合に、第三蛍光体の含有量ＭＰ３は、蛍光体総量に対して、１質量％以上１０質量％以下であり、好ましくは１質量％以上９質量％以下であり、より好ましくは１質量％以上８質量％以下である。
発光装置の相関色温度が２８００Ｋ以上３５００Ｋ未満の場合に、第三蛍光体の含有量ＭＰ３は、蛍光体総量に対して、１質量％以上１０質量％以下であり、好ましくは１質量％以上９質量％以下であり、より好ましくは１質量％以上８質量％以下である。
発光装置の相関色温度が３５００Ｋ以上４５００Ｋ未満の場合に、第三蛍光体の含有量ＭＰ３は、蛍光体総量に対して、１質量％以上１５質量％以下であり、好ましくは１質量％以上１４質量％以下であり、より好ましくは１質量％以上１３質量％以下である。
発光装置の相関色温度が４５００Ｋ以上５７００Ｋ未満の場合に、第三蛍光体の含有量ＭＰ３は、蛍光体総量に対して、１質量％以上１５質量％以下であり、好ましくは１質量％以上１４質量％以下であり、より好ましくは１質量％以上１３質量％以下である。
発光装置の相関色温度が５７００Ｋ以上７２００Ｋ以下の場合に、第三蛍光体の含有量ＭＰ３は、蛍光体総量に対して、１質量％以上１５質量％以下であり、好ましくは１質量％以上１４質量％以下であり、より好ましくは１質量％以上１３質量％以下である。
【００６０】
蛍光部材５０における第一蛍光体７１、第二蛍光体７２及び第三蛍光体７３を含む蛍光体７０のそれぞれの含有率は、例えば上述した範囲であり、相関色温度等に応じて適宜選択すればよい。また蛍光部材５０における蛍光体７０の総含有量は、蛍光部材５０に含まれる樹脂に対して例えば１０質量％以上２８０質量％以下であり、好ましくは２０質量％以上２７０質量％以下、より好ましくは３０質量％以上２６０質量％以下である。
【００６１】
蛍光部材５０に含有される第一蛍光体に対する第二蛍光体の質量比率（第二蛍光体／第一蛍光体）は、発光装置の相関色温度によって以下のように異なる。
発光装置の相関色温度が２０００Ｋ以上２８００Ｋ未満の場合に、第一蛍光体に対する第二蛍光体の質量比率（第二蛍光体／第一蛍光体）は、好ましくは０．１以上１０以下であり、より好ましくは０．２以上９．９以下である。
発光装置の相関色温度が２８００Ｋ以上３５００Ｋ未満の場合に、第一蛍光体に対する第二蛍光体の質量比率（第二蛍光体／第一蛍光体）は、好ましくは０．１以上１０以下であり、より好ましくは０．２以上９．９以下である。
発光装置の相関色温度が３５００Ｋ以上４５００Ｋ未満の場合に、第一蛍光体に対する第二蛍光体の質量比率（第二蛍光体／第一蛍光体）は、好ましくは０．１以上７以下であり、より好ましくは０．２以上６．９以下である。
発光装置の相関色温度が４５００Ｋ以上５７００Ｋ未満の場合に、第一蛍光体に対する第二蛍光体の質量比率（第二蛍光体／第一蛍光体）は、好ましくは０．５以上５以下であり、好ましくは０．６以上４．５以下である。
発光装置の相関色温度が５７００Ｋ以上７２００Ｋ以下の場合に、第一蛍光体に対する第二蛍光体の質量比率（第二蛍光体／第一蛍光体）は、好ましくは０．５以上１０以下であり、好ましくは０．６以上９．５以下である。
【００６２】
蛍光部材５０に含有される第一蛍光体に対する第三蛍光体の質量比率（第三蛍光体／第一蛍光体）は、発光装置の相関色温度によって以下のように異なる。
発光装置の相関色温度が２０００Ｋ以上２８００Ｋ未満の場合に、第一蛍光体に対する第三蛍光体の質量比率（第三蛍光体／第一蛍光体）は、好ましくは０．０５以上０．５以下であり、より好ましくは０．０６以上０．４９以下である。
発光装置の相関色温度が２８００Ｋ以上３５００Ｋ未満の場合に、第一蛍光体に対する第三蛍光体の質量比率（第三蛍光体／第一蛍光体）は、好ましくは０．０５以上０．５以下であり、より好ましくは０．０６以上０．４９以下である。
発光装置の相関色温度が３５００Ｋ以上４５００Ｋ未満の場合に、第一蛍光体に対する第三蛍光体の質量比率（第三蛍光体／第一蛍光体）は、好ましくは０．０５以上０．５以下であり、より好ましくは０．０６以上０．４９以下である。
発光装置の相関色温度が４５００Ｋ以上５７００Ｋ未満の場合に、第一蛍光体に対する第三蛍光体の質量比率（第三蛍光体／第一蛍光体）は、好ましくは０．０５以上１．０以下であり、より好ましくは０．０６以上０．９以下である。
発光装置の相関色温度が５７００Ｋ以上７２００Ｋ以下の場合に、第一蛍光体に対する第三蛍光体の質量比率（第三蛍光体／第一蛍光体）は、好ましくは０．０５以上１．５以下であり、より好ましくは０．０６以上１．４以下である。
【００６３】
蛍光部材５０に含有される第二蛍光体に対する第三蛍光体の質量比率（第三蛍光体／第二蛍光体）は、発光装置の相関色温度によって以下のように異なる。
発光装置の相関色温度が２０００Ｋ以上２８００Ｋ未満の場合に、第二蛍光体に対する第三蛍光体の質量比率（第三蛍光体／第二蛍光体）は、好ましくは０．０１以上０．２以下であり、より好ましくは０．０２以上０．１９以下である。
発光装置の相関色温度が２８００Ｋ以上３５００Ｋ未満の場合に、第二蛍光体に対する第三蛍光体の質量比率（第三蛍光体／第二蛍光体）は、好ましくは０．０１以上０．２以下であり、より好ましくは０．０２以上０．１９以下である。
発光装置の相関色温度が３５００Ｋ以上４５００Ｋ未満の場合に、第二蛍光体に対する第三蛍光体の質量比率（第三蛍光体／第二蛍光体）は、好ましくは０．０１以上０．３以下であり、より好ましくは０．０２以上０．２９以下である。
発光装置の相関色温度が４５００Ｋ以上５７００Ｋ未満の場合に、第二蛍光体に対する第三蛍光体の質量比率（第三蛍光体／第二蛍光体）は、好ましくは０．０１以上０．４以下であり、より好ましくは０．０１以上０．３９以下である。
発光装置の相関色温度が５７００Ｋ以上７２００Ｋ以下の場合に、第二蛍光体に対する第三蛍光体の質量比率（第三蛍光体／第二蛍光体）は、好ましくは０．０１以上０．５以下であり、より好ましくは０．０１以上０．４以下である。
【００６４】
樹脂
蛍光部材５０は、蛍光体７０に加えて少なくとも１種の樹脂を含むことができる。樹脂は熱可塑性樹脂及び熱硬化性樹脂のいずれであってもよい。熱硬化性樹脂として、具体的には、エポキシ樹脂、シリコーン樹脂などを挙げることができる。
【００６５】
その他の成分
蛍光部材５０は、蛍光体７０及び樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。蛍光部材が例えば、その他の成分としてフィラーを含む場合、その含有量は樹脂に対して０．０１質量％から２０質量％とすることができる。
【００６６】
発光装置は、その平均演色評価数Ｒａが８０以上であることが好ましい。前記発光装置の平均演色評価数Ｒａは、より好ましくは８１以上、さらに好ましくは８２以上である。前記発光装置の平均演色評価数Ｒａは、ＪＩＳ  Ｚ８７２６に準拠して測定することができる。発光装置の平均演色評価数Ｒａの値が１００に近づくほど、基準光源に近似した演色性となる。一般の屋内照明用途では、平均演色評価数Ｒａは８０以上が好ましいとされている。また、色検査や美術館、博物館の照明等の厳密な色の見え方が要求される場合には、平均演色評価数Ｒａは９０以上が好ましいとされている。
【００６７】
発光装置は、その特殊演色評価数Ｒ９が−２０から４０であってもよく、−１５から３５であってもよい。特殊演色評価数Ｒ９は、赤色を示す指標である。
【００６８】
発光装置は、蛍光体総量に対する第一蛍光体の含有量ＭＰ１、第二蛍光体の含有量ＭＰ２が上述の範囲に調整されることで、照明下での疲労を低減し視覚作業性に優れた発光スペクトルを有することができる。発光装置の発光スペクトルは、例えば、４４０ｎｍ以上４７０ｎｍ以下の範囲に存在する第一ピーク波長において第一極大値Ｐｔ１を有し、４９０ｎｍ以上５２０ｎｍ以下の範囲に存在する第二ピーク波長において第二極大値Ｐｔ２を有し、５７０ｎｍ以上６５０ｎｍ以下の範囲に存在する第三ピーク波長において第三極大値Ｐｔ３を有していてもよい。また、発光スペクトルは、第一ピーク波長と第二ピーク波長の間に第一極小値Ｔ１と、第二ピーク波長と第三ピーク波長の間に第二極小値Ｔ２とを有していてもよい。第一極大値Ｐｔ１は、例えば発光素子と第一蛍光体の発光スペクトルの合成光に由来する。第二極大値Ｐｔ２は、例えば第一蛍光体と第二蛍光体の発光スペクトルに由来し、第三極大値Ｐｔ３は、例えば第二蛍光体と第三蛍光体の発光スペクトルに由来する。なお、所定の波長範囲内に複数の極大値が存在する場合、発光強度の高い方をその範囲における極大値とし、所定の波長範囲内に複数の極小値が存在する場合、発光強度の低い方をその範囲における極小値とする。
【００６９】
ここで、発光スペクトルにおける極大値及び極小値とは、波長に対する発光強度の変化率が０になる波長における発光強度を意味し、その波長の前後において波長に対する発光強度の変化率の値が正から負に変化する場合を極大値、負から正に変化する場合を極小値とする。なお、波長に対する発光強度の変化率が０になる場合であっても、その波長の前後で波長に対する発光強度の変化率の値の正負が変化しない場合には、極大値又は極小値とはみなさない。すなわち発光スペクトルは、極大値の近傍では上に凸の形状を有し、極小値の近傍では下に凸の形状を有する。
【００７０】
灯具
本発明の第二実施形態に係る灯具は、上述した発光装置の少なくとも１種を備えていればよい。灯具は、上述した発光装置を備えて構成され、反射部材、保護部材、発光装置に電力を供給するための付属装置等をさらに備えていてもよい。灯具は複数の発光装置を備えていてもよい。灯具が複数の発光装置を備える場合、同一の発光装置を複数備えていてもよく、例えば相関色温度が異なる発光装置を複数備えていてもよい。また、複数の発光装置を個別に駆動して、明るさや相関色温度を好みに合わせて調節可能な駆動装置を備えていてもよい。灯具の使用形態としては、直付型、埋め込み型、吊り下げ型等のいずれであってもよい。
【実施例】
【００７１】
以下、本発明を実施例により具体的に説明する。本発明は、これらの実施例に限定されるものではない。
【００７２】
各実施例及び比較例の発光装置には、以下の第一蛍光体、第二蛍光体及び第三蛍光体を用いた。
【００７３】
第一蛍光体７１
第一蛍光体として、下記式（１ａ）で表される組成を有するアルカリ土類金属アルミン酸塩蛍光体（以下、「ＳＡＥ」ともいう。）と、下記式（１ｂ）で表される組成を有するアルカリ土類金属クロロシリケート蛍光体（以下、「ＣＭＳＣ」ともいう。）を準備した。
【００７４】
（Ｓｒ０．８２５Ｅｕ０．１７５）４Ａｌ１４Ｏ２５      （１ａ）
ＳＡＥについて、蛍光分光光度計（株式会社日立ハイテクノロジーズ製、Ｆ−４５００）を用いて、室温（２５℃）における３８０ｎｍ以上７３０ｎｍ以下の範囲の反射スペクトルを測定した。基準試料にはリン酸水素カルシウム（ＣａＨＰＯ４）を使用した。各波長における基準試料の反射率を１００％とした場合の各波長おける相対強度（反射率）（％）を示すＳＡＥの反射スペクトルにおいて、３８０ｎｍ以上４３５ｎｍ以下の範囲における相対強度（反射率）の最大値は、４３５ｎｍの８．９％であった。また、後述する方法で測定したＳＡＥの発光スペクトルを測定したところ、発光ピーク波長は４９５ｎｍ、半値幅は６０ｎｍであった。
【００７５】
Ｃａ７．７ＭｇＳｉ４Ｏ１６Ｃｌ２：Ｅｕ０．３        （１ｂ）
ＣＭＳＣについて、蛍光分光光度計（株式会社日立ハイテクノロジーズ製、Ｆ−４５００）を用いて、室温（２５℃）における３８０ｎｍ以上７３０ｎｍ以下の範囲の反射スペクトルを測定した。基準試料にはリン酸水素カルシウム（ＣａＨＰＯ４）を使用した。各波長における基準試料の反射率を１００％とした場合の各波長おける相対強度（反射率）（％）を示すＣＭＳＣの反射スペクトルにおいて、３８０ｎｍ以上４３５ｎｍ以下の範囲における相対強度（反射率）の最大値は、４３５ｎｍの９．９％であった。また、後述する方法で測定したＣＭＳＣの発光スペクトルを測定したところ、発光ピーク波長は５１５ｎｍ、半値幅は５８ｎｍであった。
【００７６】
蛍光体の発光スペクトルの測定
第一蛍光体７１、第二蛍光体７２、及び第三蛍光体７３は、量子効率測定装置（大塚電子株式会社製、ＱＥ−２０００）を用いて、励起波長４５０ｎｍの光を各蛍光体に照射し、室温（約２５℃）における発光スペクトルを測定し、各蛍光体の発光ピーク波長及び半値幅を測定した。
【００７７】
第二蛍光体７２
前記式（２Ａ）で表される組成を有し、ＣＩＥ１９３１の色度座標におけるｘ値が０．４０を超える値である、アルミン酸塩蛍光体（ＹＡＧ１）と、前記式（２Ａ）で表される組成を有し、ＣＩＥ１９３１の色度座標におけるｘ値が０．２７以上０．４０以下となるように、それぞれ組成に含まれる元素を選定およびそのモル比を調節したアルミン酸塩蛍光体（ＧＹＡＧ２、ＬＡＧ３、ＧＹＡＧ４、ＬＡＧ５、ＧＬＡＧ６、及びＧＬＡＧ７）を準備した。上述の方法で各第二蛍光体の発光スペクトルを測定し、発光ピーク波長、半値幅を測定した。また、各第二蛍光体のＣＩＥ１９３１における色度座標のｘ値は、量子効率測定装置（大塚電子株式会社、ＱＥ−２０００）を用いて、測定した。その結果を以下の表１に示す。
【００７８】
【表１】
2020057777.tif 000003
【００７９】
第三蛍光体７３
前記式（３Ａ）で表される組成を有し、発光ピーク波長及び半値幅が異なるように、それぞれ組成に含まれる元素を選定及びそのモル比を調節したアルカリ土類金属シリコンナイトライド蛍光体（ＳＣＡＳＮ１、ＳＣＡＳＮ２、ＳＣＡＳＮ３、ＳＣＡＳＮ４、ＳＣＡＳＮ５）と、前記式（３Ｂ）で表される組成を有し、発光ピーク波長及び半値幅が所定の値となるように、組成に含まれる元素を選定およびそのモル比を調節したアルカリ土類金属シリコンナイトライド蛍光体（ＢＳＥＳＮ６）を準備した。上述の方法で各第三蛍光体の発光スペクトルを測定し、発光ピーク波長、半値幅を測定した。その結果を以下の表２に示す。
【００８０】
【表２】
2020057777.tif 000004
【００８１】
実施例１
ＣＩＥ１９３１における色度座標がｘ＝０．３１２、ｙ＝０．３２８付近となるように第一蛍光体７１、第二蛍光体７２及び第三蛍光体７３を配合した蛍光体７０と、シリコーン樹脂とを混合分散した後、さらに脱泡することにより蛍光部材用樹脂組成物を得た。蛍光部材用樹脂組成物中の蛍光体総量は樹脂１００質量％に対して６８．６質量％であった。また、蛍光体総量に対する第一蛍光体７１であるＳＡＥの含有量ＭＰ１は４３．７質量％、第二蛍光体７２であるＬＡＧ３の含有量ＭＰ２は４５．８質量％、第三蛍光体７３であるＳＣＡＳＮ１の含有量ＭＰ３は１０．５質量％であった。次に図２に示すような凹部を有する成形体４０を準備し、凹部の底面に発光ピーク波長が４５０ｎｍであり、窒化ガリウム系化合物半導体を有する発光素子１０を第１のリード２０に配置した後、蛍光部材用樹脂組成物を、発光素子１０の上に注入、充填し、さらに加熱することで樹脂組成物を硬化させた。発光素子１０の発光スペクトルの半値幅は、１５ｎｍであった。このような工程により実施例１の発光装置を作製した。上記色度座標は、発光装置の相関色温度として約６５００Ｋであり、相関色温度が５７００Ｋ以上７２００Ｋ以下の範囲に対応する。
【００８２】
実施例２から５及び２３、比較例１、２及び１１
第一蛍光体７１、第二蛍光体７２及び第三蛍光体７３の種類と、蛍光体総量に対する各蛍光体の含有量を、以下の表３に示すように変更したこと以外は、実施例１と同様にして発光装置を作製した。
【００８３】
【表３】
2020057777.tif 000005
【００８４】
実施例６から１０及び２４比較例３、４及び１２
ＣＩＥ１９３１における色度座標がｘ＝０．３４５、ｙ＝０．３５５付近となるように第一蛍光体７１、第二蛍光体７２及び第三蛍光体７３を配合したことと、第一蛍光体７１、第二蛍光体７２及び第三蛍光体７３の種類と、蛍光体総量に対する各蛍光体の含有量を、以下の表４に示すように変更したこと以外は、実施例１と同様にして発光装置を作製した。上記色度座標は、発光装置の相関色温度として約５０００Ｋであり、相関色温度４５００Ｋ以上５７００Ｋ未満に対応する。
【００８５】
【表４】
2020057777.tif 000006
【００８６】
実施例１１から１４及び２５、比較例５、６及び１３
ＣＩＥ１９３１における色度座標がｘ＝０．３８２、ｙ＝０．３８０付近となるように第一蛍光体７１、第二蛍光体７２及び第三蛍光体７３を配合したことと、第一蛍光体７１、第二蛍光体７２及び第三蛍光体７３の種類と、蛍光体総量に対する各蛍光体の含有量を、以下の表５に示すように変更したこと以外は、実施例１と同様にして発光装置を作製した。上記色度座標は、発光装置の相関色温度として約４０００Ｋであり、相関色温度３５００Ｋ以上４５００Ｋ未満に対応する。
【００８７】
【表５】
2020057777.tif 000007
【００８８】
実施例１５から１８及び２６、比較例７、８及び１４
ＣＩＥ１９３１における色度座標がｘ＝０．４３４、ｙ＝０．４０３付近となるように第一蛍光体７１、第二蛍光体７２及び第三蛍光体７３を配合したことと、第一蛍光体７１、第二蛍光体７２及び第三蛍光体７３の種類と、蛍光体総量に対する各蛍光体の含有量を、以下の表６に示すように変更したこと以外は、実施例１と同様にして発光装置を作製した。上記色度座標は、発光装置の相関色温度として約３０００Ｋであり、相関色温度２８００Ｋ以上３５００Ｋ未満に対応する。
【００８９】
【表６】
2020057777.tif 000008
【００９０】
実施例１９から２２、比較例９及び１０
ＣＩＥ１９３１における色度座標がｘ＝０．４５８、ｙ＝０．４１０付近となるように第一蛍光体７１、第二蛍光体７２及び第三蛍光体７３を配合したことと、第一蛍光体７１、第二蛍光体７２及び第三蛍光体７３の種類と、蛍光体総量に対する各蛍光体の含有量を、以下の表７に示すように変更したこと以外は、実施例１と同様にして発光装置を作製した。上記色度座標は、発光装置の相関色温度として約２７００Ｋであり、相関色温度２０００Ｋ以上２８００Ｋ未満に対応する。
【００９１】
【表７】
2020057777.tif 000009
【００９２】
色度（ｘ、ｙ）、平均演色評価数Ｒａ、特殊演色評価数Ｒ９及び相関色温度
各実施例及び比較例の発光装置について、マルチチャンネル分光器と積分球を組み合わせた光計測システムで、発光色の色度座標（色度ｘ、ｙ）、ＪＩＳ  Ｚ８７２６に準拠して平均演色評価数Ｒａ、特殊演色評価数Ｒ９、ＪＩＳ  Ｚ８７２５に準拠して相関色温度（Ｔｃｐ；Ｋ）を測定した。
【００９３】
相対光束
積分球を使用した全光束測定装置を用いて、各実施例及び比較例の発光装置について、光束を測定した。
相関色温度が５７００Ｋ以上７２００Ｋ以下に対応する実施例１から５及び２３と、比較例１、２及び１１とは、比較例１の発光装置の光束を１００％として、他の発光装置の相対光束を算出した。
相関色温度が４５００Ｋ以上５７００Ｋ未満に対応する実施例６から１０及び２４と、比較例３、４及び１２とは、比較例３の発光装置の光束を１００％として、他の発光装置の相対光束を算出した。
相関色温度が３５００Ｋ以上４５００Ｋ未満に対応する実施例１１から１４及び２５と、比較例５、６及び１３とは、比較例５の発光装置の光束を１００％として、他の発光装置の相対光束を算出した。
相関色温度が２８００Ｋ以上３５００Ｋ未満に対応する実施例１５から１８及び２６と、比較例７、８及び１４とは、比較例７の発光装置の光束を１００％として、他の発光装置の相対光束を算出した。
相関色温度が２０００Ｋ以上２８００Ｋ未満に対応する実施例１９から２２と、比較例９及び１０とは、比較例９の発光装置の光束を１００％として、他の発光装置の相対光束を算出した。
【００９４】
発光スペクトル
相対光束の測定と同様の全光束測定装置を用いて、各発光装置の波長に対する相対強度（相対発光強度）を示す発光スペクトルを測定した。各発光装置の発光スペクトルにおいて、発光強度の最大値を１としたときの各発光装置の発光スペクトルを図３から図１１に示す。
発光装置の発光スペクトルにおいて、発光強度の最大値を１としたときに４８０ｎｍ以上６８０ｎｍ以下の範囲内において発光強度が０．３以上となる最大の波長幅（ｎｍ）を強度０．３における波長幅Ｉ１０．３として求めた。
発光装置の発光スペクトルにおいて、発光強度の最大値を１としたときに４８０ｎｍ以上５８０ｎｍ以下の範囲内において発光強度が０．３以上となる最大の波長幅（ｎｍ）を強度０．３における波長幅Ｉ２０．３として求めた。
発光装置の発光スペクトルにおいて、発光素子の発光強度を１としたときの４８０ｎｍにおける発光強度をＩ４８０として求めた。
発光装置の発光スペクトルにおいて５３５ｎｍにおける発光強度をＩＡとし、５１０ｎｍにおける発光強度と５６０ｎｍにおける発光強度の平均をＩＢとしたときに、ＩＢに対するＩＡの比（ＩＡ／ＩＢ）を求めた。
以上の測定結果について、各相関色温度の範囲別に以下の表８から表１２に示す。
【００９５】
【表８】
2020057777.tif 000010
【００９６】
【表９】
2020057777.tif 000011
【００９７】
【表１０】
2020057777.tif 000012
【００９８】
【表１１】
2020057777.tif 000013
【００９９】
【表１２】
2020057777.tif 000014
【０１００】
各相関色温度を有する実施例及び比較例の発光装置において、各実施例の発光装置は、発光スペクトルの４８０ｎｍ以上６８０ｎｍにおける波長幅Ｉ１０．３と、発光スペクトルの４８０ｎｍ以上５８０ｎｍ以下における波長幅Ｉ２０．３が、各比較例の発光装置よりも広くなっていた。図３から図１１からも分かるように、各相関色温度を有する各実施例の発光装置の発光スペクトルにおける波長幅Ｉ１０．３及び波長幅Ｉ２０．３は、各相関温度を有する各比較例の発光スペクトルにおける波長幅Ｉ１０．３及び波長幅Ｉ２０．３よりも広くなった。この結果から、特にヒトの眼が焦点を合わせやすい、通常の視感度のピークである５５５ｎｍを中心とした４８０ｎｍ以上６８０ｎｍ以下の範囲内における波長幅Ｉ１０．３が広がり、さらに、４８０ｎｍ以上５８０ｎｍ以下の範囲内における波長幅Ｉ２０．３が広がることにより、この発光装置の照明下における人間の眼疲労を低減させ、人間の視覚作業を効率的に行うことができる。また、各実施例の発光装置は、発光装置の発光スペクトルにおいて、波長幅Ｉ１０．３及び波長幅Ｉ２０．３が広がった場合であっても、各相関色温度における比較例の光束とほぼ同じ程度の高い光束を維持しており、光束の低減を抑制し、高い発光効率が維持されていた。
【０１０１】
各相関色温度を有する実施例及び比較例の発光装置において、各実施例の発光装置は、強度比Ｉ４８０が、各比較例の発光装置よりも、発光素子のピーク強度に対する強度比Ｉ４８０が高くなっている。この結果から、グレアや眩しさの原因となっている、ヒトの光受容細胞の１つであるＳ錐体に作用する４４０ｎｍ付近の波長域に近い青色光を発する発光素子の発光強度を低くし、グレアや眩しさによる人間の眼疲労を低減することができる。各実施例の発光装置は、各比較例の発光装置よりも、発光素子のピーク強度に対する強度比Ｉ４８０が高くなっていることから、ヒトの光受容細胞の１つであるｉｐＲＧＣへの刺激を調整することができ、その結果、視覚作業中の人間を覚醒し、集中力を維持させる効果を併せ持つ。さらに、発光スペクトルにおける青緑色成分が多くなり、例えばヒトの加齢に伴う青色の識別性の低下を補うことが可能となる発光装置を構成することができる。
【０１０２】
各相関色温度を有する実施例及び比較例の発光装置において、各実施例の発光装置は、比ＩＡ／ＩＢが、各比較例の比ＩＡ／ＩＢよりも低くなっている。この結果から、各相関色温度を有する各実施例の発光装置は、ヒトの光受容細胞のＳ錐体に作用する４４０ｎｍ付近の波長域に近い青色光を発する発光素子の発光強度を低くしてグレアや眩しさによる人間の眼疲労を低減するだけではなく、Ｍ錐体に作用する５３５ｎｍ付近の波長域をの緑色光の発光強度を低くして、Ｍ錐体への過度の刺激を低減し、グレアや眩しさによる人間の眼疲労をより低減することができる。
【産業上の利用可能性】
【０１０３】
本発明の一実施形態の発光装置は、照明下での眼疲労を低減し、作業性に優れる発光スペクトルを有する光を発することができる。例えば、オフィス、一般家庭、商業施設、工場などの屋内に設置する一般照明、車載用照明、ディスプレイ、観賞用照明、警告灯、防犯灯、表示灯、液晶用のバックライトとして利用することができる。さらに、この発光装置を備えた灯具として利用することができる。
【符号の説明】
【０１０４】
１０：発光素子、４０：成形体、５０：蛍光部材、７０：蛍光体、７１：第一蛍光体、７２：第二蛍光体、７３：第三蛍光体、１００：発光装置。
【図１】
2020057777.tif 000015
【図２】
2020057777.tif 000016
【図３】
2020057777.tif 000017
【図４】
2020057777.tif 000018
【図５】
2020057777.tif 000019
【図６】
2020057777.tif 000020
【図７】
2020057777.tif 000021
【図８】
2020057777.tif 000022
【図９】
2020057777.tif 000023
【図１０】
2020057777.tif 000024
【図１１】
2020057777.tif 000025